(57)【要約】【課題】錯体形成反応が遅いため、抽出や吸着が困難であるロジウムを、自動車排ガス触媒、化学反応触媒などの浸出液から、迅速に吸着して濃縮回収する方法を提供する。【解決手段】ロジウム含有溶液からのロジウム回収方法において、（Ａ）金属イオン選択的吸着剤をロジウム含有溶液に加える工程、および、（Ｂ）金属イオン選択的吸着剤を含むロジウム含有溶液にマイクロ波を照射する工程、を有することを特徴とするロジウム回収方法である。【選択図】図１
2012031449.tif 000002
【特許請求の範囲】
【請求項１】
ロジウム含有溶液からのロジウム回収方法において、
（Ａ）金属イオン選択的吸着剤をロジウム含有溶液に加える工程、および、（Ｂ）金属イオン選択的吸着剤を含むロジウム含有溶液にマイクロ波を照射する工程、を有することを特徴とするロジウム回収方法。
【請求項２】
前記ロジウム含有溶液中のロジウムがロジウムイオンである請求項１記載のロジウム回収方法。
【請求項３】
前記（Ｂ）工程の前に金属イオン選択吸着剤を含むロジウム含有溶液の攪拌混合を行うか、または、前記（Ｂ）工程を金属イオン選択吸着剤を含むロジウム含有溶液を攪拌混合しながら行う請求項１または２記載のロジウム回収方法。
【請求項４】
前記（Ｂ）工程におけるマイクロ波の照射が、連続照射である請求項１〜３のいずれか一項記載のロジウム回収方法。
【請求項５】
前記金属イオン選択的吸着剤が、基材とキレート試薬が共有結合してなるものである請求項１〜４のいずれか一項記載のロジウム回収方法。
【請求項６】
前記基材が、３次元架橋したポリスチレン樹脂、ポリアクリル酸エステル樹脂、セルロースおよびキトサンからなる群から選択される１種以上の基材である請求項５記載のロジウム回収方法。
【請求項７】
前記金属イオン選択的吸着剤が、多孔質材料にキレート試薬を含浸させてなるものである請求項１〜４のいずれか一項記載のロジウム回収方法。
【請求項８】
前記多孔質材料が、３次元架橋したポリスチレン樹脂、ポリアクリル酸エステル樹脂、セルロースおよびキトサンからなる群から選択される１種以上の多孔質材料である請求項７記載のロジウム回収方法。
【請求項９】
前記キレート試薬が、キレート配位子を長鎖アルキル誘導体として疎水性化してなるものである請求項７または８記載のロジウム回収方法。
【請求項１０】
前記金属イオン選択的吸着剤が、酸素配位子、窒素配位子および硫黄配位子からなる群から選ばれる１種以上の金属捕捉基を有するものである請求項１〜９のいずれか一項記載のロジウム回収方法。
【請求項１１】
前記（Ｂ）工程におけるマイクロ波の出力が、ロジウム含有溶液１００ｍｌに対して１０ｍＷ〜１．５ｋＷであり、マイクロ波の周波数が３００ＭＨｚ〜３ＴＨｚである請求項１〜１０のいずれか一項記載のロジウム回収方法。
【請求項１２】
前記（Ｂ）工程を行う際のロジウム含有溶液のｐＨが１〜１０である請求項１〜１１のいずれか一項記載のロジウム回収方法。
【請求項１３】
錯体形成により金属を捕捉する金属イオン選択吸着剤をロジウム含有溶液に加え、該ロジウム含有溶液を攪拌混合しながら、または、攪拌混合した後、マイクロ波を連続照射することを特徴とするロジウムの回収方法。
【発明の詳細な説明】
【技術分野】
【０００１】
本発明は、ロジウム含有溶液からのロジウムの回収方法に関し、詳しくは、迅速および高効率でロジウムを回収する方法を提供するものである。
【背景技術】
【０００２】
ロジウムは、融点が高く耐熱性や耐蝕性に優れるほか、特異な触媒機能を有するため、自動車触媒、化学工業触媒あるいは電子部品や光学機器などに利用されている。ロジウムはまた、高品位ガラス製造のプラチナ−ロジウム分散強化型溶解炉材や過酷な状況で使用されるコンピュータのリードスイッチにも使用されている。用途が拡大する一方、ロジウムの産出地域はごく限られ、しかも生産量は非常に少ない。例えば、ロジウムの９５％の産出を南アフリカとロシアに依存している。ロジウムを安定に供給するためには、使用済みの触媒や廃棄電子部品などからのリサイクルによる再利用がきわめて重要となる。
【０００３】
ロジウムの回収には、使用済み製品に含まれるロジウムを鉱酸や化学試薬により浸出し、その浸出液から選択回収する湿式法がしばしば用いられる。ロジウムは、浸出液などの水溶液中ではＲｈ（ＩＩＩ）の形態をとるが、湿式法においては他の成分との分離等を目的として浸出液が塩酸で処理される場合が多く、高濃度の塩酸（＞２Ｍ）の存在下で［ＲｈＣｌ５（Ｈ２Ｏ）］２−，また更に高濃度の塩酸（＞５Ｍ）の存在下で［ＲｈＣｌ６］３−のクロロ錯体陰イオンを形成する。ロジウムの濃度が比較的高い溶液からの回収には、このようなロジウムのクロロ錯体を利用した沈殿法や溶媒抽出法が適用される。例えば［（ＮＨ４）３［ＲｈＣｌ６］（ヘキサクロロロジウム酸アンモニウム）の水溶液をギ酸で還元後、沈殿を焼成してロジウムスポンジとして回収する方法が提案されている（特許文献１）。また、塩酸でロジウムをクロロ錯体として溶解させ、他の沈殿物と分離した後に、溶媒抽出により精製して回収する方法が開示されている（特許文献２）。尚、クロロ錯体陰イオンを形成する他の金属の場合、アンモニウム型抽出剤でイオン対として抽出し回収することもできるが、ロジウムのクロロ錯体陰イオンを抽出する場合、マイナスイオンを持つ３つの抽出剤が必要で、その立体障害のため抽出効率がきわめて悪いことがわかっている。
【０００４】
希薄な金属溶液から金属を回収する場合は、濃縮効率の高いイオン交換樹脂や選択吸着樹脂を用いた吸着法が適用される。使用済み触媒などの浸出液に含まれるロジウムも、一般に低濃度の場合が多いため、濃縮効率の高い吸着法による回収方法が求められている。しかし、ロジウムのクロロ錯体陰イオンをイオン交換樹脂により吸着する方法では、アンモニウム型抽出剤でのイオン対抽出が困難であることと同様にイオン交換吸着率は著しく低いという問題がある。選択吸着樹脂を用いた吸着法として、樹脂基材に固定された金属捕捉基との錯体形成により金属イオンを選択捕捉するキレート樹脂が、微量の金属イオンの濃縮に応用されている。最近、環状のアザクラウンエーテルを金属捕捉基としたキレート樹脂が、白金族金属の選択吸着分離プロセスに用いられている（特許文献３）。
【０００５】
一方、マイクロ波を照射することで、白金族金属の錯体の迅速な合成が可能になることが報告されている（非特許文献１、２、特許文献４，５）。
【０００６】
また、不要となった発光素子の有機金属化合物からイリジウムなどの金属を回収するために、マイクロ波を照射し、溶媒抽出して回収する方法が提案されている（特許文献６）。
【先行技術文献】
【特許文献】
【０００７】
【特許文献１】特開２００７−２７０２２８号公報
【特許文献２】特開２００７−９３０６号公報
【特許文献３】特開平９−１６４３０１号公報
【特許文献４】特開２００１−２７０８９３号公報
【特許文献５】特開２００４−３３７８０２号公報
【特許文献６】特開２００８−１４４２６９号公報
【非特許文献】
【０００８】
【非特許文献１】Ｐｏｌｙｈｅｄｒｏｎ，９巻、８９３−８９５頁、１９９０年
【非特許文献２】Ｊ．Ｃｈｅｍ．Ｓｏｃ．Ｄａｌｔｏｎ  Ｔｒａｎｓ．１３４１−１３４５頁、２００８年
【発明の概要】
【発明が解決しようとする課題】
【０００９】
吸着法によるロジウムの回収方法として、上記のキレート樹脂による選択吸着分離プロセス吸着法では、Ｒｈ（ＩＩＩ）と種々の金属捕捉基（配位子）との錯体形成反応が非常に遅いため、キレート樹脂の金属捕捉基がＲｈ（ＩＩＩ）を十分に捕捉するためには長時間を必要とする問題があった。
なお、特許文献４および５、非特許文献１および２には、ロジウムの迅速な吸着回収に応用することは開示されていない。また、特許文献６に記載されているマイクロ波の照射は、有機金属化合物を分解することを目的としたものであり、吸着回収に関するものではない。
【００１０】
そこで、本発明の目的は、上記従来問題を解決し、迅速で効率的な吸着法によるロジウムの回収方法を提供することにある。
【課題を解決するための手段】
【００１１】
上記の課題は、ロジウムを錯体形成により選択吸着する際に、吸着剤の存在下でロジウム含有溶液にマイクロ波を照射してロジウムの捕捉反応を促進することにより解決されることを見出し、本発明を完成するに至った。
【００１２】
すなわち、本発明のロジウムの回収方法は、ロジウム含有溶液からのロジウムの回収において、
（Ａ）金属イオン選択的吸着剤をロジウム含有溶液に加える工程、および、（Ｂ）金属イオン選択的吸着剤を含むロジウム含有溶液にマイクロ波を照射する工程、を有することを特徴とするものである。
【００１３】
本発明のロジウムの回収方法は、前記ロジウム含有溶液中のロジウムがロジウムイオンであることが好ましい。
【００１４】
また、本発明のロジウムの回収方法は、前記（Ｂ）工程の前に金属イオン選択吸着剤を含むロジウム含有溶液の攪拌混合を行うか、または、前記（Ｂ）工程を金属イオン選択吸着剤を含むロジウム含有溶液を攪拌混合しながら行うことが好ましい。
【００１５】
また、本発明のロジウムの回収方法は、前記マイクロ波の照射が連続照射であることが好ましい。
【００１６】
また、本発明のロジウムの回収方法は、前記金属イオン選択的吸着剤が、基材とキレート試薬が化学結合してなるものであることが好ましく、前記基材が、３次元架橋したポリスチレン樹脂、ポリアクリル酸エステル樹脂、セルロースおよびキトサンからなる群から選ばれる１種以上の基材であることが好ましい。
【００１７】
また、本発明のロジウムの回収方法は、前記金属イオン選択的吸着剤が、多孔質材料にキレート試薬を含浸させてなるものであることが好ましく、前記多孔質材料が、３次元架橋したポリスチレン樹脂、ポリアクリル酸エステル樹脂、セルロースおよびキトサンからなる群から選択される１種以上の多孔質材料であることが好ましく、また、前記キレート試薬が、キレート配位子を長鎖アルキル誘導体として疎水性化してなるものであることが好ましい。
【００１８】
本発明のロジウムの回収方法は、前記金属イオン選択的吸着剤が、酸素配位子、窒素配位子および硫黄配位子からなる群から選ばれる１種以上の金属捕捉基を有するものであることが好ましい。
【００１９】
また、本発明のロジウムの回収方法は、前記（Ｂ）工程におけるマイクロ波の出力が、ロジウム含有溶液１００ｍｌに対して１０ｍＷ〜１．５ｋＷであり、マイクロ波の周波数が３００ＭＨｚ〜３ＴＨｚであることが好ましい。
【００２０】
また、本発明のロジウムの回収方法においては、前記（Ｂ）工程を行う際のロジウム含有溶液のｐＨが１〜１０であることが好ましい。
【００２１】
本発明のロジウム回収方法は、錯体形成により金属を捕捉する金属イオン選択吸着剤をロジウム含有溶液に加え、該ロジウム含有溶液を攪拌混合しながら、または、攪拌混合した後、マイクロ波を連続照射することを特徴とするものである。
【発明の効果】
【００２２】
本発明により、ロジウム含有溶液から迅速および高効率でロジウムを回収することが可能になる。本発明は、従来技術ではロジウムの回収が困難であった低濃度にロジウムを含有する溶液からも、迅速および高効率なロジウムの回収を可能にするものであり、使用済みの自動車排ガス触媒、化学反応触媒、電子材料等を酸あるいは化学試薬により浸出させたロジウムを含有する溶液からロジウムを迅速および効率よくリサイクルする方法として利用できるものであり、希少金属であるロジウムの確保とその安定な供給に資するものである。
【図面の簡単な説明】
【００２３】
【図１】図１は、実施例１におけるロジウムの吸着率（縦軸）と時間（横軸）の関係を示すグラフである。
【図２】図２は、実施例２におけるロジウムの吸着率（縦軸）と時間（横軸）の関係を示すグラフである。
【図３】図３は、実施例３におけるロジウムの吸着率（縦軸）と時間（横軸）の関係を示すグラフである。
【図４】図４は、実施例４におけるロジウムの吸着率（縦軸）と時間（横軸）の関係を示すグラフである。
【図５】図５は、実施例５におけるロジウムの吸着率（縦軸）と時間（横軸）の関係を示すグラフである。
【図６】図６は、実施例７におけるロジウムの吸着率（縦軸）と時間（横軸）の関係を示すグラフである。
【発明を実施するための形態】
【００２４】
本発明のロジウムの回収方法について、以下に詳述する。
本発明のロジウム回収方法は、（Ａ）金属イオン選択的吸着剤をロジウム含有溶液に加える工程、および、（Ｂ）金属イオン選択的吸着剤を含むロジウム含有溶液にマイクロ波を照射する工程、をこの順番で有することを特徴とするものである。また、金属イオン選択的吸着剤をロジウム含有溶液に加えた後に、ロジウム含有溶液の攪拌混合を行うことが好ましい。該攪拌混合を行う場合、（Ａ）工程と（Ｂ）工程の間に、ロジウム含有溶液の攪拌混合を行ってもよく、（Ｂ）工程をロジウム含有溶液を攪拌混合しながら行ってもよい。（Ｂ）工程の後に、ロジウム含有溶液から、金属イオン選択的吸着剤を回収することにより、ロジウムを回収する。
【００２５】
［ロジウム含有溶液］
本発明に係るロジウム含有溶液とは、ロジウムが含有されている溶液であればよく、ロジウムの濃度および純度において特に制限されるものではないが、回収後の純度を上げるために、前処理として不純物をある程度除去しておくことが好ましい。ロジウム含有溶液中のロジウムはロジウムイオンであることが好ましい。使用済み触媒や電子部品などを酸溶液または試薬溶液で処理してロジウムを溶出した水溶液を、ロジウム含有溶液としてもよい。通常、使用済み触媒などロジウム含有廃棄物からは、塩酸、硫酸、硝酸などの鉱酸によりロジウムを溶出する（特開平１０−７６１６６号公報）。このような酸浸出液は、水酸化ナトリウムなどのアルカリで所定のｐＨに調整してロジウムの吸着及び回収処理をすることが好ましい。
【００２６】
［金属イオン選択的吸着剤］
本発明に係る金属イオン選択的吸着剤とは、錯体形成に基づいてロジウムを吸着できる物質であれば特に制限はないが、容易に回収できる物質や効率的に回収できる物質が好ましく、基材にキレート試薬を化学結合してなる吸着剤や、多孔質材料にキレート試薬を含浸して包含させてなる吸着剤が望ましい。錯体形成により吸着するこれらの吸着剤は、イオン交換樹脂と異なり、アルカリ金属イオンや軽金属イオンが共存していてもロジウムを選択性良く吸着することができる。
【００２７】
前記基材にキレート試薬を化学結合してなる吸着剤において、基材はキレート試薬と化学結合できれば特に制限はなく、３次元架橋したポリスチレン、３次元架橋ポリアクリル酸エステルなどの高分子樹脂、シリカゲル、アルミナ、活性炭などの無機材料、または、セルロース、キチン、キトサン、絹などの天然有機素材が好ましく用いられる。吸着剤の形状は、ビーズ状、粉体状、繊維状の固体で２０〜２００メッシュサイズが好ましく、吸着剤と溶液との接触を促進するため、比表面積が５〜８００ｍ２ｇ−１の多孔質体や微粉体、微細繊維が好ましく用いられる。
【００２８】
前記基材にキレート試薬を化学結合してなる吸着剤において、キレート試薬とは、金属イオンをキレート形成により捕捉する試薬であり、キレート試薬の金属捕捉基としては、酸素配位子、窒素配位子、硫黄配位子の単独あるいは組み合わせより成るキレート配位子が好適に用いられる。より具体的には、アミノ基、アミド基、ピリジル基、カルボキシル基、リン酸基、ヒドロキシル基、チオール基、チオアミド基の単独あるいは組み合わせより成るキレート配位子が好ましい。具体的なキレート試薬として、ジエチレントリアミンや２−アミノメチルピリジンなどの公知なキレート試薬を使用することができる。市販のキレート樹脂としては、イミノジカルボン酸を結合したｃｈｅｌｅｘ−１００（Ｂｉｏ−Ｒａｄ社製）、ＣＲ−１０（三菱化学社製）、キレスト（キレスト社製）やジエチレントリアミンなどのポリアミンを結合したＣＲ−２０（三菱化学社製）などが挙げられる。
【００２９】
前記基材にキレート試薬を化学結合してなる吸着剤において、化学結合としては、共有結合、イオン結合が挙げられ、好適な結合として共有結合が挙げられる。
【００３０】
前記多孔質材料にキレート試薬を含浸して包含させてなる吸着剤において、多孔質材料はキレート試薬を含浸して包含できれば特に制限はなく、３次元架橋したポリスチレン、３次元架橋ポリアクリル酸エステルなどの高分子樹脂やシリカゲル、アルミナ、活性炭などの無機材料、または、セルロース、キチン、キトサン、絹などの天然有機素材を用いることができる。吸着剤の形状は、ビーズ状、粉体状、繊維状の固体で２０〜２００メッシュサイズが好ましく、吸着剤と溶液との接触を促進するため、比表面積が５〜８００ｍ２ｇ−１の多孔質体や微粉体、微細繊維が好ましく用いられる。
【００３１】
前記多孔質材料にキレート試薬を含浸して包含させてなる吸着剤において、キレート試薬は、長鎖アルキル誘導体として疎水性化したキレート抽出剤であることが好ましく、多孔質材料に含浸担持させて包含することが好ましい。キレート抽出剤は、酸素配位子、窒素配位子、硫黄配位子の単独あるいは組み合わせより成るキレート配位子を長鎖アルキル誘導体として疎水性化したものが用いられる。具体的には、ジアルキルフォスホン酸エステル、ジアルキルリン酸エステル、トリアルキルリン酸エステル、アルキルキノリノール、アルキルアセチルアセトン、アルキルケトオキシムなどの溶媒抽出剤が好ましく用いることができ、市販されているものの商品名として、Ｄ２ＥＨＰＡ（大八化学社製），ＰＣ−８８Ａ（大八化学社製），ＴＯＰＯ（同仁化学研究所社製），Ｌｉｘ８４（ヘンケル社製）が挙げられる。
【００３２】
このような溶媒抽出剤を多孔質材料に含浸担持するには、抽出剤をアセトンやヘキサンなどの低沸点の有機溶媒に溶解して低粘性の溶液を調製し、この溶液と多孔質材料とを混合した後、該溶媒を留去する方法を用いることができる。このようにして調製した試薬含浸型吸着剤は、その空孔内部に溶媒抽出剤を多量に含んでおり、ロジウムを吸着する能力を有する。また、多孔質材料に含浸された溶媒抽出剤は、化学的に結合されていないので、空孔内での自由度が大きい。また、生成した錯体は、有機溶媒に溶解するため、アセトン、ヘキサン、メチルイソブチルケトンなどの有機溶媒によって容易に溶出することができる。
【００３３】
［マイクロ波の照射］
（Ｂ）金属イオン選択的吸着剤を含むロジウム含有溶液にマイクロ波を照射する工程は、（Ａ）金属イオン選択的吸着剤をロジウム含有溶液に加える工程を行った後に行う。前記マイクロ波の照射は、連続照射であることが好ましい。マイクロ波の出力は、回収処理する水容量１００ｍＬに対して、１０ｍＷ〜１．５ｋＷ、吸着処理の温度は室温〜１００℃の範囲で行われ、マイクロ波発生の出力は、検出温度に応じて制御される。吸着処理を行う容器は、マイクロ波を反射したり、吸収したりしないプラスチックやガラスなどの容器が望ましい。マイクロ波出力が１０ｍＷより少ない場合は、回収率の向上がみられず、１．５ｋＷより大きい場合は、水溶液が沸騰するため温度制御が難しくなる。ただし、回収溶液を冷却しながら、より強力なマイクロ波を照射することで、回収率向上を計ることも可能である。この場合は、マイクロ波の上限は１．５ｋＷ以上でもよい。また、マイクロ波は一般に３００ＭＨｚから３ＴＨｚまでの電磁波を指す。ロジウム回収処理には、いずれの周波数のマイクロ波でもよいが、工業的に利用を許可されているＩＳＭバンドとよばれる４０．６６〜４０．７ＭＨｚ、９０２ＭＨｚ〜９２８ＭＨｚ、２．４〜２．５ＧＨｚ、５．７２５ＧＨｚ〜５．８７５ＧＨｚ、２４〜２４．２５ＧＨｚが望ましい。マイクロ波の照射時間は特に制限されず、回収処理する水用量、マイクロ波の出力、吸着処理温度、ロジウムの含有量に応じて、適宜設定すればよい。
【００３４】
（Ｂ）工程において、マイクロ波を照射しながらロジウムを吸着させるときのロジウム含有溶液のｐＨは、１．０〜１０の範囲であることが好ましく、ｐＨ３．０〜９．０であることがより好ましい。上記ｐＨ範囲では、ロジウム錯体の形成が効率良く起きるため、高効率のロジウムの吸着が期待できる。ｐＨが１．０より低い場合、錯体形成反応が不利となり、ｐＨ１０以上では生成する錯体の加水分解が起こることがあり、好ましくない。
【００３５】
［金属イオン選択的吸着剤の回収］
金属イオン選択的吸着剤に吸着したロジウムを回収する方法は、用いる吸着剤によって異なるが、公知の方法が適用できる。キレート樹脂のように金属捕捉部分が化学結合により基材に固定されている場合には、塩酸、硝酸、硫酸などの単独、混合溶液、あるいはチオ尿素、チオシアナートの溶液と処理することにより溶出して濃縮回収される。
【００３６】
溶媒抽出剤を多孔質樹脂に含浸した吸着剤では、溶媒抽出剤が化学結合されていないこと、また生成した錯体が有機溶媒に溶解するため、アセトン、ヘキサン、メチルイソブチルケトンなどの有機溶媒によって樹脂から容易に溶出することができる。セルロース基材を用いた吸着剤は、そのまま灰化することで有機分を除去して回収される。また、上記の方法により濃縮・回収されたロジウム溶液に、公知の方法により還元剤を加えてロジウムブラックとして金属ロジウムを得ることができる（特許文献１）。
【実施例】
【００３７】
次に実施例により本発明をさらに詳細に説明するが、本発明はこれらの例によって何ら限定されるものではない。
【００３８】
［製造例１］
ジエチレントリアミンを共有結合したキレート樹脂の製造：ジオキサン１００ｍＬ中に、クロロメチル化したポリスチレン樹脂ビーズ（平均粒径＝６０−１００メッシュ）５ｇ、ジエチレントリアミンの一級アミンをサリチルアルデヒドで保護したもの１５ｇを加え、８０℃で２４時間加熱、撹拌した。得られた樹脂ビーズより、塩酸溶液で保護基を除き、アセトンで洗浄し、５０℃で乾燥した。キレート樹脂の構造を下記する。
【００３９】
【化１】
2012031449.tif 000003
【００４０】
［製造例２］
２−アミノメチルピリジンを共有結合したキレート樹脂の製造：ジオキサン１００ｍＬ中に、クロロメチル化したポリスチレン樹脂ビーズ（平均粒径＝６０−１００メッシュ）５ｇ、２−アミノメチルピリジン１８ｍＬを加え、８０℃で２４時間加熱、撹拌した。得られた樹脂ビーズをアセトンで洗浄し、５０℃で乾燥した。キレート樹脂の構造を下記する。
【００４１】
【化２】
2012031449.tif 000004
【００４２】
［製造例３］
ジ−（２−エチルヘキシル）リン酸を多孔質樹脂に含浸担持した吸着剤の製造：下記に示したキレート抽出剤ジ−（２−エチルヘキシル）リン酸（大八化学社製）１０．５ｍＬを５０ｍＬのアセトンに溶解し、この溶液に１０ｇの多孔質ポリアクリルエステル樹脂ビーズ（平均粒径＝２５−４５メッシュ）（Ａｍｂｅｒｌｉｔｅ  ＸＡＤ７、（ロームアンドハース）社製）を加えた。２０分間撹拌した後、アセトンを４０℃でエバポレートして除き、乾燥したビーズ状のキレート抽出剤を含浸担持した吸着剤を得た。他のキレート抽出剤の含浸についても同様の方法で行うことができる。
【００４３】
【化３】
2012031449.tif 000005
【００４４】
［製造例４］
キレート配位子を導入したポリマーを多孔質樹脂に含浸した吸着剤の製造：１０ｇのポリ（オクタデシルビニル−マレイン酸無水物）を２００ｍＬのアセトンに溶解し、この中に１８．６ｇの多孔質ポリアクリルエステル樹脂ビーズ（平均粒径＝２５−４５メッシュ）（Ａｍｂｅｒｌｉｔｅ  ＸＡＤ７（ロームアンドハース）社製）を加えた。１時間静置後にアセトンをエバポレートして除き、乾燥したビーズを得た。このポリ（オクタデシルビニル−マレイン酸無水物）を含浸した樹脂ビーズに、４ｇの２−アミノメチルピリジンと１５０ｍＬの水を加え、撹拌しながら２４時間６０℃で加熱した。水で良く洗浄し、５０℃で乾燥した。
【００４５】
［製造例５］
ジエチレントリアミンを化学結合したキレート繊維の製造：非特許文献３（Ｊｏｕｒｎａｌ  ｏｆ  Ｈａｚａｒｄｏｕｓ  Ｍａｔｅｒｉａｌｓ，１７０巻、２００９年、７９８−８０８ページ）の方法により、セルロース繊維（ＡＲＢＯＣＥＬ  ＢＥ００，東亜化成製）にグリシジルメタクリレートをグラフト重合する。グリシジルメタクリレートを導入したセルロース繊維（５ｇ）に、ジエチレントリアミン（１０ｇ）をＤＭＦ（１００ｍＬ）に溶解して加える。混合物を撹拌しながら２４時間８０℃で加熱した。エタノールでよく洗浄し、５０℃で乾燥した。
【００４６】
［実施例１］
温度計測用の熱伝対、撹拌装置を備えたガラス製円筒容器（１００ｍＬ）に、蒸留水に１００ｍｇＬ−１のロジウム標準溶液を５ｍＬ加えて調整した１０ｍｇＬ−１のロジウム含有水溶液（ｐＨ６．５）を５０ｍＬ、ならびに製造例１で示したジエチレントリアミンをポリスチレン樹脂に結合したキレート樹脂０．５ｇを加え、混合液を撹拌しながら２．４５ＧＨｚのマイクロ波を照射した。はじめに２００Ｗでマイクロ波を照射し、マイクロ波の出力を溶液の温度が常に７０℃に保持するように調整した。一定時間毎に少量の試料溶液をサンプリングし、含有するロジウムの濃度をＩＣＰ−発光分光装置で測定した。比較のため、同様の実験をマイクロ波照射しないでウォーターバスを用いて７０℃に加温して行った。図１に、ロジウムの吸着率（縦軸）と時間（横軸）の関係を示す。○はマイクロ波照射下、●はマイクロ波を照射せずに７０℃に保った結果である。マイクロ波照射により、ロジウムの吸着率ならびに吸着速度が向上した。
【００４７】
［実施例２］
製造例１で示したジエチレントリアミンをポリスチレン樹脂に結合したキレート樹脂に代えて、製造例２で示した２−アミノメチルピリジンをポリスチレン樹脂に結合したキレート樹脂を０．５ｇ用いた以外は、実施例１と同様の条件で吸着実験を行った。結果を図２に示す。
○はマイクロ波照射下、●はマイクロ波を照射せずにウォーターバスを用いて７０℃に保った結果である。マイクロ波照射により、ロジウムの吸着率ならびに吸着速度が向上した。
【００４８】
［実施例３］
製造例１で示したジエチレントリアミンをポリスチレン樹脂に結合したキレート樹脂に代えて、製造例３で作製したキレート抽出剤ジ−（２−エチルヘキシル）リン酸を多孔質樹脂に含浸担持した吸着剤を０．５ｇ用いた以外は、実施例１と同様の条件で吸着実験を行った。結果を図３に示す。
○はマイクロ波照射下、●はマイクロ波を照射せずにウォーターバスを用いて７０℃に保った結果である。
キレート抽出剤を含浸担持した吸着剤においても、マイクロ波照射によりロジウムの吸着率が向上した。
【００４９】
［実施例４］
製造例１で示したジエチレントリアミンをポリスチレン樹脂に結合したキレート樹脂に代えて、製造例４で作製した２−アミノメチルピリジンを導入したポリマーを多孔質樹脂に含浸した吸着剤を０．５ｇ用いた以外は、実施例１と同様の条件で吸着実験を行った。結果を図４に示す。２−アミノメチルピリジンを導入したポリマーを多孔質樹脂に含浸した吸着剤においてもマイクロ波照射によりロジウムの吸着率が向上した。
○はマイクロ波照射下、●はマイクロ波を照射せずにウォーターバスを用いて７０℃に保った結果である。
【００５０】
［実施例５］
１０ｍｇＬ−１のロジウム含有水溶液のｐＨを５．５とした以外は、実施例４と同様に製造例４で作製した２−アミノメチルピリジンを導入したポリマーを多孔質樹脂に含浸した吸着剤を用いた試料溶液を調整した。試料溶液のｐＨを水酸化ナトリウムを用いて変えて、実施例４と同様のマイクロ波の照射条件で７０℃に保持した結果を図５に示す。
図中で◇はｐＨ２．０、△はｐＨ４．０、○はｐＨ６．５における結果を示す。
【００５１】
［実施例６］
製造例１で示したジエチレントリアミンをポリスチレン樹脂に結合したキレート樹脂に代えて、セルロース繊維の母剤に下記のイミノジ酢酸を化学結合したキレスト社製のキレート繊維（キレストＩＲＹ）０．１ｇを用いた以外は、実施例１と同様の条件で吸着実験を行った。イミノジ酢酸が化学結合したキレート繊維においても、マイクロ波照射によりロジウムの吸着率ならびに吸着速度が向上した。
【００５２】
【化４】
2012031449.tif 000006
【００５３】
［実施例７］
製造例１で示したジエチレントリアミンをポリスチレン樹脂に結合したキレート樹脂に代えて、製造例５で作製したセルロース繊維の母剤にジエチレントリアミンを化学結合したキレート繊維０．１ｇを用いた以外は、実施例１と同様の条件で吸着実験を行った。図６に示すようにキレート試剤が化学結合したキレート繊維においても、マイクロ波照射によりロジウムの吸着率ならびに吸着速度が向上した。
○はマイクロ波照射下、●はマイクロ波を照射せずにウォーターバスを用いて７０℃に保った結果である。
【図１】
2012031449.tif 000007
【図２】
2012031449.tif 000008
【図３】
2012031449.tif 000009
【図４】
2012031449.tif 000010
【図５】
2012031449.tif 000011
【図６】
2012031449.tif 000012